(57)【要約】  本発明は、電解用電極およびその製造方法に関する。本発明の電解用電極は、既存の電極に比べて希土類金属の針状構造が発達していて触媒物質の脱落が抑制され、これにより、逆電流の際にも安定した性能を示すなど耐久性に優れている。また、本発明の電解用電極は、過電圧数値が低く電解セルの過電圧要求量を顕著に減少させることができる。さらに、本発明の電解用電極の製造方法によれば、追加の前駆体の導入や製造設備の変更なくても前記効果を有する電解用電極を製造することができる。  【選択図】図２
2019531407.tif 000002
【特許請求の範囲】
【請求項１】
金属基板と、前記金属基板上に形成された触媒層とを含む電解用電極であって、
前記触媒層は、窒素、白金族金属、および希土類金属を含み、
前記触媒層中の窒素の含有量は、白金族金属に対して２０〜６０モル％である、電解用電極。
【請求項２】
前記触媒層は、希土類金属の針状構造を含むものである、請求項１に記載の電解用電極。
【請求項３】
前記針状構造は、５０〜３００ｎｍの厚さおよび０．５〜１０μｍの長さを有する針状の構造体を２以上含む、請求項２に記載の電解用電極。
【請求項４】
白金族金属前駆体、希土類金属前駆体、有機溶媒、およびアミン系溶媒を含む電極製造用コーティング液を製造する段階と、
前記電極製造用コーティング液を金属基板上に塗布して触媒層を形成する段階と、
前記触媒層を乾燥させる段階と、
前記触媒層を熱処理する段階とを含む、電解用電極の製造方法。
【請求項５】
前記白金族金属前駆体は、塩化ルテニウム水和物（ＲｕＣｌ3・ｎＨ2Ｏ）、テトラアミンプラチナム（ＩＩ）クロライド水和物（Ｐｔ（ＮＨ3）4Ｃｌ2・Ｈ2Ｏ）、塩化ロジウム（ＲｈＣｌ3）、硝酸ロジウム水和物（Ｒｈ（ＮＯ3）3・ｎＨ2Ｏ）、塩化イリジウム水和物（ＩｒＣｌ3・ｎＨ2Ｏ）、硝酸パラジウム（Ｐｄ（ＮＯ3）2）からなる群より選択される１種以上である、請求項４に記載の電解用電極の製造方法。
【請求項６】
前記希土類金属前駆体は、硝酸セリウム（ＩＩＩ）（Ｃｅ（ＮＯ3）3）、炭酸セリウム（ＩＩＩ）（Ｃｅ2（ＣＯ3）3）、塩化セリウム（ＩＩＩ）（ＣｅＣｌ3）、酸化イットリウム（Ｙ2Ｏ3）、および炭酸イットリウム（Ｙ2（ＣＯ3）3）からなる群より選択される１種以上である、請求項４に記載の電解用電極の製造方法。
【請求項７】
前記有機溶媒は、Ｃ１〜Ｃ６のアルコールおよびＣ４〜Ｃ８のグリコールエーテルの混合溶媒である、請求項４に記載の電解用電極の製造方法。
【請求項８】
前記Ｃ１〜Ｃ６のアルコールおよびＣ４〜Ｃ８のグリコールエーテルの混合比は、１０：１〜１：２である、請求項７に記載の電解用電極の製造方法。
【請求項９】
前記アミン系溶媒は、Ｃ６〜Ｃ３０の飽和または不飽和脂肪族アミンである、請求項４に記載の電解用電極の製造方法。
【請求項１０】
前記アミン系溶媒は、オクチルアミン、デシルアミン、ドデシルアミン、オレイルアミン、ラウリルアミン、およびヘキサデシルアミンからなる群より選択される１種以上である、請求項４に記載の電解用電極の製造方法。
【請求項１１】
前記白金族金属前駆体および希土類金属前駆体は、１：１〜１０：１のモル比率で含まれるものである、請求項４に記載の電解用電極の製造方法。
【請求項１２】
前記アミン系溶媒は、電極製造用コーティング液１００体積％に対して３〜４０体積％含まれるものである、請求項４に記載の電解用電極の製造方法。
【請求項１３】
前記電極製造用コーティング液の濃度は、５０〜１５０ｇ／Ｌである、請求項４に記載の電解用電極の製造方法。
【請求項１４】
前記乾燥段階の温度は、７０〜２００℃である、請求項４に記載の電解用電極の製造方法。
【請求項１５】
前記熱処理段階の温度は、３００〜６００℃である、請求項４に記載の電解用電極の製造方法。
【請求項１６】
請求項４〜１５のいずれか１項に記載の製造方法によって製造された電解用電極。
【発明の詳細な説明】
【技術分野】
【０００１】
関連出願との相互参照
本出願は、２０１７年８月１１日付の韓国特許出願第１０−２０１７−０１０２５２４号および２０１８年７月２７日付の韓国特許出願第１０−２０１８−００８７７５０号に基づく優先権の利益を主張し、当該韓国特許出願の文献に開示されたすべての内容を本明細書の一部として含む。
【０００２】
本発明は、電解用電極およびその製造方法に関する。より具体的には、本発明は、電解用電極の過電圧数値を安定化させ、針状構造を増大させて耐久性を向上させることができる電解用電極およびその製造方法に関する。
【背景技術】
【０００３】
クロル−アルカリ工程（Ｃｈｌｏｒ−ａｌｋａｌｉ  ｐｒｏｃｅｓｓ）は、塩水の電気分解で塩素（Ｃｌ2）および苛性ソーダ（ＮａＯＨ）を製造する工程であって、石油化学分野における基礎素材として幅広く使用される２つの物質を大量生産できる、産業的に有用な工程である。
【０００４】
クロル−アルカリ工程は、電解触媒を含む電解用電極を備えるクロル−アルカリ膜またはダイヤフラム（ｄｉａｐｈｒａｇｍ）電解セルで行われる。クロル−アルカリ工程では、理論的に必要な電圧以外に、セル内の各種固有抵抗を克服するために過電圧が適用されなければならない。このような過電圧が減少すると、セルの作用に関連するエネルギー費用が大きく節約されるので、過電圧要求量を最小化する方法を開発することが望ましい。
【０００５】
電解セルの過電圧要求量を減少させる方法の一つとして、電極の過電圧を減少させる方策が多数提案されてきた。陰極（ｃａｔｈｏｄｅ）の場合、従来用いられていた軟鋼やニッケルまたはステンレススチールが３００〜４００ｍＶの過電圧を有していて、その表面を活性化して過電圧を減少させる方法が提案された。
【０００６】
しかし、電解電圧を減少させるためには、電極の過電圧をさらに減少させることが必須である。また、事故や停電によって電解セルの作動が突然停止する場合、整流器を介して電気的に陰極陽極が接続されているため、電解生成物の逆分解による逆電流が流れるが、これにより、陰極成分金属の部分溶出が起こるなどによって陰極活性が劣化し、過電圧効率が減少する問題があるので、逆電流による影響を最小化できる方策も要求される。
【０００７】
前記問題点を解決するために多様な構成の電極が開示された。
【０００８】
日本国特開平１１−１４０６８０号公報では、金属基材上に酸化ルテニウムを主体とする電極物質層を形成し、その表面に多孔質でかつ活性が低い保護層をさらに形成して電極の耐久性を向上させている。
【０００９】
日本国特開平１１−２２９１７０号公報では、酸化ルテニウムを分散させたニッケルの電着層を有し、その表面を酸化チタンからなる導電性酸化物で被覆して水銀による被毒耐性を向上させている。
【００１０】
しかし、これらの方法は、追加の原料を必要としたり、条件の設定が難しくて製造工程が複雑になるという欠点があり、電極の耐久性が十分に確保されない問題がある。
【先行技術文献】
【特許文献】
【００１１】
【特許文献１】特開平１１−１４０６８０号公報
【特許文献２】特開平１１−２２９１７０号公報
【発明の概要】
【発明が解決しようとする課題】
【００１２】
本発明は、上記の問題点を解決するためのものであって、過電圧が低く優れた耐久性を有する電解用電極を提供し、追加的な前駆体の導入や製造設備の変更なしに前記効果を奏する電極を製造できる電解用電極の製造方法を提供することを目的とする。
【課題を解決するための手段】
【００１３】
上記の課題を解決するために、本発明は、金属基板と、前記金属基板上に形成された触媒層とを含む電解用電極であって、
前記触媒層は、窒素、白金族金属、および希土類金属を含み、
前記触媒層中の窒素の含有量は、白金族金属に対して２０〜６０モル％である、電解用電極を提供する。
【００１４】
この時、前記触媒層は、希土類金属の針状構造を含むことができ、前記針状構造は、５０〜３００ｎｍの厚さおよび０．５〜１０μｍの長さを有する針状の構造体を２以上含むものであってもよい。
【００１５】
また、本発明は、白金族金属前駆体、希土類金属前駆体、有機溶媒、およびアミン系溶媒を含む電極製造用コーティング液を製造する段階と、
前記電極製造用コーティング液を金属基板上に塗布して触媒層を形成する段階と、
前記触媒層を乾燥させる段階と、
前記触媒層を熱処理する段階とを含む、電解用電極の製造方法を提供する。
【００１６】
この時、前記白金族金属前駆体は、塩化ルテニウム水和物（ＲｕＣｌ3・ｎＨ2Ｏ）、テトラアミンプラチナム（ＩＩ）クロライド水和物（Ｐｔ（ＮＨ3）4Ｃｌ2・Ｈ2Ｏ）、塩化ロジウム（ＲｈＣｌ3）、硝酸ロジウム水和物（Ｒｈ（ＮＯ3）3・ｎＨ2Ｏ）、塩化イリジウム水和物（ＩｒＣｌ3・ｎＨ2Ｏ）、硝酸パラジウム（Ｐｄ（ＮＯ3）2）からなる群より選択される１種以上であってもよい。
【００１７】
また、前記希土類金属前駆体は、硝酸セリウム（ＩＩＩ）（Ｃｅ（ＮＯ3）3）、炭酸セリウム（ＩＩＩ）（Ｃｅ2（ＣＯ3）3）、塩化セリウム（ＩＩＩ）（ＣｅＣｌ3）、酸化イットリウム（Ｙ2Ｏ3）、および炭酸イットリウム（Ｙ2（ＣＯ3）3）からなる群より選択される１種以上であってもよい。
【００１８】
前記有機溶媒は、Ｃ１〜Ｃ６のアルコールおよびＣ４〜Ｃ８のグリコールエーテルの混合溶媒であってもよく、前記Ｃ１〜Ｃ６のアルコールおよびＣ４〜Ｃ８のグリコールエーテルの混合比は、１０：１〜１：２であってもよい。
【００１９】
前記アミン系溶媒は、Ｃ６〜Ｃ３０の飽和または不飽和脂肪族アミンであってもよいし、具体的には、オクチルアミン、デシルアミン、ドデシルアミン、オレイルアミン、ラウリルアミン、およびヘキサデシルアミンからなる群より選択される１種以上であってもよい。前記アミン系溶媒は、電極製造用コーティング液１００体積％に対して３〜４０体積％含まれる。
【００２０】
前記白金族金属前駆体および希土類金属前駆体は、１：１〜１０：１のモル比率で含まれる。
【００２１】
前記電極製造用コーティング液の濃度は、５０〜１５０ｇ／Ｌであってもよい。
【００２２】
前記乾燥段階の温度は、７０〜２００℃の範囲、前記熱処理段階の温度は、３００〜６００℃の範囲であってもよい。
【００２３】
また、本発明は、前記製造方法によって製造された電解用電極を提供する。
【発明の効果】
【００２４】
本発明の電解用電極は、既存の電極に比べて希土類金属の針状構造が発達していて触媒物質の脱落が抑制され、これにより、逆電流の際にも安定した性能を示すなど耐久性に優れている。また、本発明の電解用電極は、過電圧数値が低く電解セルの過電圧要求量を顕著に減少させることができる。さらに、本発明の電解用電極の製造方法によれば、追加の前駆体の導入や製造設備の変更なくても前記効果を有する電解用電極を製造することができる。
【図面の簡単な説明】
【００２５】
【図１】実施例１の電解用電極と商用電極の耐久性評価結果である。
【図２】実施例１、２および比較例１の電解用電極のセル駆動後の表面ＳＥＭイメージである。
【発明を実施するための形態】
【００２６】
本明細書で使用される用語は、単に例示的な実施例を説明するために使用されたものであり、本発明を限定しようとする意図ではない。単数の表現は、文脈上明らかに異なって意味しない限り、複数の表現を含む。本明細書において、「含む」、「備える」または「有する」などの用語は、実施された特徴、段階、構成要素、またはこれらを組み合わせたものが存在することを指定しようとするものであり、１つまたはそれ以上の他の特徴や段階、構成要素、またはこれらを組み合わせたものの存在または付加の可能性を予め排除しないことが理解されなければならない。
【００２７】
本発明は、多様な変更が加えられ様々な形態を有しうることから、特定の実施例を例示し、下記に詳細に説明する。しかし、これは本発明を特定の開示形態に対して限定しようとするものではなく、本発明の思想および技術範囲に含まれるあらゆる変更、均等物乃至代替物を含むことが理解されなければならない。
【００２８】
以下、本発明を詳細に説明する。
【００２９】
本発明は、金属基板と、前記金属基板上に形成された触媒層とを含む電解用電極であって、
前記触媒層は、窒素、白金族金属、および希土類金属を含み、
前記触媒層中の窒素の含有量は、白金族金属に対して２０〜６０モル％である、電解用電極を提供する。
【００３０】
本発明の電解用電極において、触媒層は、アミン系溶媒を含んで製造され、これにより、触媒層には窒素が含まれる。このようにアミン系溶媒を用いることによって発達した針状構造を有する本発明の電解用電極は、優れた耐久性を示し、これにより、逆電流の際にも安定した性能の実現が可能であるという利点を示す。また、このような電極は、既存の商用電極に比べて過電圧数値が改善される効果を奏する。
【００３１】
この時、前記触媒層中の窒素の含有量は、好ましくは、白金族金属に対して３５モル％、または４０モル％以上であってもよく、５５モル％以下、または５０モル％以下であってもよい。万一、白金族金属に対する窒素の含有量が２０モル％未満であったり、６０モル％以上であれば、電極の耐久性向上効果が確保されにくいことがある。
【００３２】
本発明において、金属基板は、電気伝導性を有する金属基材であって、本発明の技術分野で通常用いられるものが制限なく使用可能である。
【００３３】
前記金属基板の形態は特に制限されないが、例えば、メッシュ、不織布、発泡体、パンチング多孔板、ブレード（ｂｒａｉｄ）金属、エキスパンデッド（ｅｘｐａｎｄｅｄ）金属、またはこれと類似する形状の多孔性基材が使用できる。
【００３４】
また、前記金属基板の材質は、ニッケル、ニッケル合金、ステンレス鋼、銅、コバルト、鉄、鋼鉄、またはこれらの合金が可能であり、電気伝導性および耐久性の側面からニッケルまたはニッケル合金が好ましい。
【００３５】
白金族金属は、ルテニウム（Ｒｕ）、白金（Ｐｔ）、ロジウム（Ｒｈ）、イリジウム（Ｉｒ）、オスミウム（Ｏｓ）、およびパラジウム（Ｐｄ）を含む、白金と性質が類似する８族〜１０族の遷移金属を意味する。前記白金族金属は、触媒活性を有し、電解用電極に含まれて過電圧を低下させ、寿命特性を向上させることができる。制限するわけではないが、本発明の一実施例によれば、前記白金族金属は、ルテニウムであってもよい。
【００３６】
また、前記希土類金属は、セリウム（Ｃｅ）、イットリウム（Ｙ）、ランタン（Ｌａ）、スカンジウム（Ｓｃ）などを意味し、本発明の一実施例によれば、前記希土類金属は、セリウムであってもよい。
【００３７】
一方、前記触媒層は、希土類金属の針状（ｎｅｅｄｄｌｅ−ｌｉｋｅ）構造を含むことができる。前記針状構造は、針状の構造体（針状構造体）を２以上含む構造を意味する。触媒層に希土類金属の針状構造が発達した場合、電極触媒物質である白金族金属を支持する役割を果たすことができ、これにより、白金族金属の脱落が抑制され、逆電流条件下でも電極性能の低下が起こらず優れた耐久性を示す。
【００３８】
具体的には、前記針状構造をなす構造体の厚さは、５０ｎｍ〜３００ｎｍであってもよく、または５０〜２００ｎｍであってもよいし、長さは、０．５〜１０μｍ、または０．５〜５μｍの範囲であってもよい。後述する実験例で具体化されるように、本発明の電解用電極は、アミン系溶媒を含んで製造され、触媒層に前記のような希土類金属の針状構造が発達することから、既存の電解用電極に比べて安定した電極特性および耐久性を示す。
【００３９】
一方、本発明は、白金族金属前駆体、希土類金属前駆体、有機溶媒、およびアミン系溶媒を含む電極製造用コーティング液を製造する段階と、
前記電極製造用コーティング液を金属基板上に塗布してコーティング層を形成する段階と、
前記コーティング層を乾燥させる段階と、
前記コーティング層を熱処理して触媒層を製造する段階とを含む、電解用電極の製造方法を提供する。
【００４０】
本発明によって製造された電解用電極は、過電圧改善の程度が優れ、セル駆動時、電極表面に希土類金属の針状構造が増加する効果を奏する。これにより、前記電極は、耐久性が顕著に向上し、逆電流現象が起こった後にも安定した過電圧効率を確保できる。
【００４１】
本発明において、電極製造用コーティング液は、白金族金属前駆体と希土類金属前駆体をそれぞれ１種以上含む。
【００４２】
本発明において、白金族金属前駆体は、前記白金族金属の塩または酸化物であってもよい。この時、前記塩または酸化物は、水和物形態のものが使用されてもよい。
【００４３】
前記白金族金属前駆体の非制限的な例としては、塩化ルテニウム水和物（ＲｕＣｌ3・ｎＨ2Ｏ）、テトラアミンプラチナム（ＩＩ）クロライド水和物（Ｐｔ（ＮＨ3）4Ｃｌ2・Ｈ2Ｏ）、塩化ロジウム（ＲｈＣｌ3）、硝酸ロジウム水和物（Ｒｈ（ＮＯ3）3・ｎＨ2Ｏ）、塩化イリジウム水和物（ＩｒＣｌ3・ｎＨ2Ｏ）、硝酸パラジウム（Ｐｄ（ＮＯ3）2）からなる群より選択される１種以上が挙げられる。
【００４４】
前記白金族金属前駆体は、熱処理段階によって焼成され、触媒活性粒子、つまり、水の電気還元に対して触媒性の金属または化合物粒子に変換される。このような白金族金属または化合物が電極内に含まれる場合、電極過電圧が改善される効果を得ることができる。
【００４５】
前記希土類金属前駆体は、前述した希土類金属を含む塩または酸化物であって、具体的には、硝酸セリウム（ＩＩＩ）（Ｃｅ（ＮＯ3）3）、炭酸セリウム（ＩＩＩ）（Ｃｅ2（ＣＯ3）3）、塩化セリウム（ＩＩＩ）（ＣｅＣｌ3）、酸化イットリウム（Ｙ2Ｏ3）、および炭酸イットリウム（Ｙ2（ＣＯ3）3）からなる群より選択される１種以上が使用できるが、これに制限されるわけではない。
【００４６】
また、前記塩または酸化物は、水和物（Ｈｙｄｒａｔｅ）形態のものを使用することができる。一例として、硝酸セリウム６水和物、炭酸セリウム５、８、または９水和物、塩化セリウム１、３、６、または７水和物、炭酸イットリウム３水和物などが使用できる。
【００４７】
前記希土類金属前駆体は、熱処理段階で焼成され、希土類金属酸化物に変換される。希土類金属酸化物は、水素発生活性は不足するが、水素が発生する環境下で粒子状から針状に変化し、このような針状形態は、白金族化合物の触媒層を支持する役割を果たして触媒層の脱落を抑制する効果がある。
【００４８】
本発明の製造方法によって製造された電解用電極は、既存の製造方法によって製造された電極に比べて、セル駆動中に希土類金属酸化物の針状構造が顕著に増加することが確認され、これにより、逆電流発生後にも安定的に電極性能を維持するなど優れた耐久性を示す。
【００４９】
好ましくは、本発明において、前記希土類金属前駆体は、セリウム（Ｃｅ）塩または酸化物を１種以上含む。本発明の好ましい一実施例によれば、前記希土類金属前駆体としては、硝酸セリウム６水和物（Ｃｅ（ＮＯ3）3・６Ｈ2Ｏ）を使用することができ、前記白金族金属前駆体としては、ルテニウムクロライド水和物（ＲｕＣｌ3・ｎＨ2Ｏ）を使用することができる。
【００５０】
前記白金族金属前駆体および希土類金属前駆体の混合比率は特に制限されるわけではなく、使用される前駆体の種類に応じて適切に調節可能であるが、最終的に製造される電解用電極の触媒活性を最適化するために、１：１〜１０：１、または３：１〜１０：１のモル比率で混合して使用できる。
【００５１】
本発明において、電極製造用コーティング液に使用される溶媒は、白金族金属前駆体および希土類金属前駆体の溶解が可能な有機溶媒であって、乾燥および熱処理段階で９５％以上揮発できる溶媒が好適である。
【００５２】
例えば、前記有機溶媒としては、アルコール系溶媒、グリコールエーテル系溶媒、エステル系溶媒、ケトン系溶媒などの有機極性溶媒が使用可能であり、１種以上を混合して使用することができる。好ましくは、前記有機溶媒としては、アルコール系溶媒、グリコールエーテル系溶媒、またはこれらの組み合わせが使用可能である。
【００５３】
前記アルコール系溶媒は、Ｃ１〜Ｃ６のアルコールが好ましく、具体的には、メタノール、エタノール、プロパノール、イソプロピルアルコール、ブタノール、エチレングリコール、およびプロピレングリコールからなる群より選択される１種が使用できるが、これに制限されない。
【００５４】
前記グリコールエーテル系溶媒は、Ｃ４〜Ｃ８のグリコールエーテルが好ましく、具体的には、２−エトキシエタノール、２−プロポキシエタノール、２−イソプロポキシエタノール、２−ブトキシエタノール、および２−（２−メトキシエトキシ）エタノールからなる群より選択される１種以上が使用できるが、これに制限されるわけではない。
【００５５】
本発明の一実施例において、前記有機溶媒は、Ｃ１〜Ｃ６アルコールおよびＣ４〜Ｃ８グリコールエーテルの混合溶媒であってもよい。このような混合溶媒を用いる場合、単一アルコール系溶媒のみを用いた電極に比べて、製造した電極の剥離とクラック（ｃｒａｃｋ）の発生が顕著に減少する効果があり、大面積コーティング時、乾燥時間が長くなるにつれてより均一なコーティングが可能な効果があって、好ましい。
【００５６】
前記効果を確保するために、Ｃ１〜Ｃ６アルコールおよびＣ４〜Ｃ８グリコールエーテルの混合比は、１０：１〜１：２の範囲であることが好ましく、４：１〜１：１の範囲がより好ましい。本発明の一実施例では、前記有機溶媒として、イソプロピルアルコールおよび２−ブトキシエタノールの１：１混合溶媒、またはエタノールおよび２−ブトキシエタノールの１：１混合溶媒を使用したが、溶媒の組み合わせおよび混合比がこれに制限されるわけではない。
【００５７】
本発明において、電極製造用コーティング液は、前記有機溶媒のほか、安定化剤としてアミン系溶媒をさらに含む。このようにコーティング液にアミン系溶媒を含む場合、最終的に製造される電極は、セル駆動中に表面に希土類金属の針状構造が増大し、これにより、電極の耐久性が向上し、電極の過電圧減少効果もさらに向上する効果を示す。
【００５８】
前記アミン系溶媒は、Ｃ６〜Ｃ３０の飽和または不飽和脂肪族アミンが使用可能であり、その種類は特に制限されるわけではないが、例えば、オクチルアミン、デシルアミン、ドデシルアミン、オレイルアミン、ラウリルアミン、およびヘキサデシルアミンからなる群より選択される１種以上が使用できる。あるいは、前記アミン系溶媒は、オクチルアミン、オレイルアミン、およびこれらの組み合わせが使用できる。
【００５９】
本発明において、前記アミン系溶媒は、電極製造用コーティング液１００体積％に対して３〜４０体積％の範囲で含まれ、または５〜３０体積％含まれる。万一、アミン系溶媒の含有量が３体積％未満であれば、前記電極の耐久性向上効果、過電圧減少効果を確保できず、４０体積％を超えると、金属前駆体を溶解させにくくて、前駆体が均一に分散した電極製造用コーティング液が得られない問題がある。
【００６０】
本発明において、電極製造用コーティング液の製造方法は特に限定されず、一例として、有機溶媒とアミン系溶媒とを混合した混合溶媒に白金族金属前駆体と希土類金属前駆体を投入し、溶解させる方法によるとよい。あるいは、金属前駆体の溶解をより容易にするために、有機溶媒に先に金属前駆体を完全に溶解させた後、アミン系溶媒を投入して混合する方法で前記コーティング液を製造することができる。
【００６１】
この時、電極製造用コーティング液の最終濃度は、５０〜１５０ｇ／Ｌ、または８０〜１２０ｇ／Ｌであってもよい。前記濃度範囲を満足する時、コーティング液中の金属前駆体の含有量が十分になって電極性能および耐久性を確保でき、コーティング液を基板上に適切な厚さにコーティングできて、工程効率が極大化される。
【００６２】
次に、前記電極製造用コーティング液を金属基板上に塗布して触媒層を形成し、これを乾燥および熱処理して電解用電極を製造する。この時、金属基板は、触媒層を形成する前に、脱脂、ブラストなどの清浄化処理または表面粗化処理をして、触媒層との付着性をさらに向上させることができる。
【００６３】
また、適切な厚さの電極を形成するために、コーティング液の塗布、乾燥、および熱処理段階は数回繰り返される。
【００６４】
電極製造用コーティング液の塗布方法は特に制限されず、スプレーコーティング、ペイントブラッシング、ドクターブレード、浸漬−引上げ法、スピンコーティング法など、当業界で知られたコーティング法が使用できる。
【００６５】
乾燥段階は、触媒層に含まれている溶媒を除去するために行うものであって、乾燥条件は特に制限されず、使用された溶媒および触媒層の厚さに応じて適切に調節可能である。例えば、前記乾燥段階は、７０〜２００℃の温度で５分〜１５分間行われる。
【００６６】
次に、金属前駆体の焼成のための熱処理段階を行う。
【００６７】
前記熱処理段階において、触媒層中の白金族金属前駆体と希土類金属前駆体の熱分解が起こり、これにより、触媒活性を有する白金族金属およびその化合物と希土類金属酸化物などに変換される。
【００６８】
熱処理条件は、使用された金属前駆体の種類に応じて異なるが、具体的には、熱処理温度は、３００〜６００℃または４００〜５５０℃、熱処理時間は、１０分〜２時間であってもよい。
【００６９】
万一、前述のように塗布、乾燥、および熱処理段階を１回以上繰り返して電極を製造する場合、各塗布、乾燥段階の後に行う熱処理段階は、５分〜１５分程度と短く行い、最後の乾燥段階の後の最終熱処理段階は、３０分以上、または１時間〜２時間程度と十分な時間行う方法を使用することができる。このように最後の熱処理段階を長時間行うと、金属前駆体を完全に熱分解させることができ、各触媒層の界面が最小化され、電極性能向上効果を得ることができて、好ましい。
【００７０】
このような方法によって製造された電解用電極において、触媒層の厚さは特に限定されるものではないが、具体的には、０．５〜５μｍの範囲であってもよいし、１〜３μｍの範囲であってもよい。
【００７１】
前述した本発明の製造方法によって製造された電解用電極は、各種工業電解の電解セルに適用可能であり、特に、クロル−アルカリセル（ｃｈｌｏｒ−ａｌｋａｌｉ  ｃｅｌｌ）の陰極（ｃａｔｈｏｄｅ）として好適に使用できる。
【００７２】
以下、本発明の理解のために好ましい実施例を提示するが、下記の実施例は本発明を例示するものに過ぎず、本発明の範疇および技術思想の範囲内で多様な変更および修正が可能であることは当業者にとって明らかであり、このような変更および修正が添付した特許請求の範囲に属することも当然である。
【００７３】
［実施例］
＜実施例１＞
ＲｕＣｌ3・ｎＨ2ＯとＣｅ（ＮＯ3）2・６Ｈ2Ｏとが６：１のモル比率で混合された金属前駆体を、イソプロピルアルコール（ＩＰＡ）と２−ブトキシエタノール（２−ｂｕｔｏｘｙ  ｅｔｈａｎｏｌ）との１：１（体積比）混合溶媒に溶かして前駆体溶液を製造し、前記前駆体溶液とアミン系溶媒（Ｏｌｅｙｌａｍｉｎｅ）とを２：１の比率（体積比）で混合して、１００ｇ／Ｌの濃度の電極製造用コーティング液を製造した。前記コーティング液をニッケルメッシュにブラシコーティング後、２００℃で１０分乾燥、５００℃で１０分熱処理する工程を計１０回繰り返した後、５００℃で１時間熱処理して、電解用電極を得た。
【００７４】
＜実施例２＞
アミン系溶媒としてオレイルアミンの代わりにオクチルアミン（Ｏｃｔｙｌａｍｉｎｅ）を用いたことを除けば、実施例１と同様の方法で電解用電極を製造した。
【００７５】
＜比較例１＞
ＲｕＣｌ3・ｎＨ2ＯとＣｅ（ＮＯ3）2・６Ｈ2Ｏとが６：１のモル比率で混合された金属前駆体を、イソプロピルアルコール（ＩＰＡ）と２−ブトキシエタノール（２−ｂｕｔｏｘｙ  ｅｔｈａｎｏｌ）との１：１（体積比）混合溶媒に溶かして、１００ｇ／Ｌの濃度のコーティング液を製造した。前記コーティング液をニッケルメッシュにブラシコーティング後、２００℃で１０分乾燥、５００℃で１０分熱処理する工程を計１０回繰り返した後、５００℃で１時間熱処理して、電解用電極を得た。
【００７６】
＜比較例２＞
ＲｕＣｌ3・ｎＨ2ＯとＣｅ（ＮＯ3）2・６Ｈ2Ｏとが６：１のモル比率で混合された金属前駆体を、イソプロピルアルコール（ＩＰＡ）と２−ブトキシエタノール（２−ｂｕｔｏｘｙ  ｅｔｈａｎｏｌ）との１：１（体積比）混合溶媒に溶かして前駆体溶液を製造し、追加の添加剤としてシュウ酸をルテニウムに対して０．５倍モルとなるように添加し溶解させて、１００ｇ／Ｌの濃度のコーティング液を製造した。前記コーティング液をニッケルメッシュにブラシコーティング後、２００℃で１０分乾燥、５００℃で１０分熱処理する工程を計１０回繰り返した後、５００℃で１時間熱処理して、電解用電極を得た。
【００７７】
［製造例］
前記各実施例および比較例の電解用電極（１０ｍｍ×１０ｍｍ）を陰極とする半セルを次の方法で製造した。電解液としては前記３２重量％ＮａＯＨ水溶液、相対電極はＰｔワイヤ、基準電極はＳａｔｕｒａｔｅｄ  Ｃａｌｏｍｅｌ電極（ＳＣＥ）を用いて、各実施例および比較例の電極を陰極とする半セルを製造した。
【００７８】
［実験例１：過電圧改善の程度の評価］
前記製造例の半電池を用いて、線形走査電位法（Ｌｉｎｅａｒ  Ｓｗｅｅｐ  Ｖｏｌｔａｍｍｅｔｒｙ）により各電解用電極の電流密度４．４ｋＡ／ｍ2における電圧を測定した。前記実験を１０回繰り返して測定された電圧の平均値を過電圧改善平均数値とし、商用電極（Ａｓａｈｉ  Ｋａｓｅｉ商用陰極電極：ｎｃｚ−２）の電圧と比較して過電圧改善の程度を算出した。
【００７９】
＜ＬＳＶ  Ｔｅｓｔ条件＞
電極ｓｉｚｅ：１０ｍｍ×１０ｍｍ、温度：９０℃、電解液：３２重量％ＮａＯＨ水溶液
サンプル（電解用電極）前処理：電流密度−６Ａ／ｃｍ2で１時間水素を発生させるように電解。
【００８０】
Ｉｎｉｔｉａｌ  ｐｏｔｅｎｔｉａｌ（Ｖ）：−５００．０ｅ-3
Ｆｉｎａｌ  ｐｏｔｅｎｔｉａｌ（Ｖ）：−１．５００．０ｅ0
Ｓｃａｎ  ｒａｔｅ（Ｖ／ｓ）：１０．０ｅ-3
Ｓａｍｐｌｅ  ｐｅｒｉｏｄ（Ｖ）：１．０ｅ-3
【００８１】
【表１】
2019531407.tif 000003
【００８２】
前記表１を参照すれば、アミン系溶媒としてオレイルアミンを添加して製造された実施例１は、商用電極に比べて平均過電圧改善の程度が−５１ｍＶで、アミン系溶媒を添加せずに製造された比較例１、およびアミン系溶媒の代わりにシュウ酸を添加して製造された比較例２より優れていることが分かる。また、アミン系溶媒としてオクチルアミンを添加して製造された実施例２の電極も、過電圧が−５５ｍＶ改善されたことが明らかになった。
【００８３】
前記結果から、電極製造用コーティング液にアミン系溶媒を含む場合、既存と同一の工程条件でより優れた過電圧改善効果を有する電極を製造できることを確認できる。
【００８４】
［実験例２：耐久性評価］
前記製造例の半セルに対して、下記の試験条件で逆電流テスト（Ｒｅｖｅｒｓｅ  ｃｕｒｒｅｎｔ  ｔｅｓｔ）を行って、実施例１の電極と商用電極（実験例１と同一）に対する耐久性を評価し、その結果を下記表２および図１に示した。
【００８５】
＜Ｒｅｖｅｒｓｅ  ｃｕｒｒｅｎｔ  ｔｅｓｔ条件＞
電極ｓｉｚｅ：１０ｍｍ×１０ｍｍ、温度：９０℃、電解液：３２重量％ＮａＯＨ水溶液
サンプル前処理：電流密度−０．１Ａ／ｃｍ2で２０分間、−０．２Ａ／ｃｍ2および−０．３Ａ／ｃｍ2で各３分間、−０．４Ａ／ｃｍ2で３０分間水素を発生させるように電解。
【００８６】
Ｒｅｖｅｒｓ  ｃｕｒｒｅｎｔ条件：＋０．０５ｋＡ／ｍ2
【００８７】
【表２】
2019531407.tif 000004
【００８８】
逆電流テストの際、活性層の電解が起こる−０．１Ｖまで到達する時間を確認した時、実施例１の電極（２．３１時間）が商用電極（１．０１時間）に比べて２．２９倍さらにかかることを確認できた。
【００８９】
前記結果から、本発明によって製造された電極は、逆電流の際にも商用電極に比べて耐久性における利点があることを確認できる。
【００９０】
［実験例３：電極表面構造の比較］
前記実験例１のテストが完了した電池を分解して、実施例１、２および比較例１の電極表面の状態を、ＳＥＭによりそれぞれ１０００倍、１００００倍で確認した（図２）。そして、ＳＥＭの長さ測定ツールにより針状構造の厚さと長さを測定した。
【００９１】
図２を参照すれば、電極製造用前駆体溶液にアミン系溶媒を添加した実施例１および２は、アミン系溶媒を添加しない比較例１に比べて、セル駆動後、電極表面にセリウムの針状構造が明確に現れることを確認できる。
【００９２】
具体的には、実施例１の場合、各針状の構造体が厚さ５０〜２００ｎｍ、長さ０．５〜５μｍに形成されたのに対し、比較例１の場合、厚さ２０〜５０ｎｍ、長さ０．２〜０．５μｍに過ぎなかった。つまり、アミンを添加した電極においてセリウムの針状構造が２〜４倍増加したことを確認できる。
【００９３】
また、比較例１の電極表面に剥離および亀裂が発生したのに対し、実施例１および２は明確な剥離と亀裂が観察されなかった。
【００９４】
前記結果から、本発明の製造方法による場合、希土類金属の針状構造が増加し、これにより、電極の耐久性を顕著に向上させることができることが分かる。
【００９５】
［実験例４：電極表面成分の比較］
前記実施例１、２および比較例１で製造された電極の成分をＥＤＸ（Ｅｎｅｒｇｙ  Ｄｉｓｐｅｒｓｉｖｅ  Ｓｐｅｃｔｒｏｍｅｔｅｒ）により測定した。１つの電極のそれぞれ異なるポイントに対して３回ずつ測定し、電極内のＲｕおよびＮのモル％を下記表３に記載した。
【００９６】
【表３】
2019531407.tif 000005
【００９７】
測定結果、電解用電極の製造時、アミン系溶媒が含まれている実施例１と２の電極の場合、ルテニウム対比の窒素のモル比率が３５〜５０％と高かったのに対し、アミンを用いない比較例１の場合、ルテニウム対比の窒素のモル比率が１３〜１９％と低く現れたことを確認できる。
【００９８】
前記結果から、本発明の方法によって製造された電極は、製造時、アミン系溶媒が含まれない電極に比べて、熱処理後にもアミン成分である窒素の含有量が高いことを確認できる。
【図１】
2019531407.tif 000006
【図２】
2019531407.tif 000007
【国際調査報告】
2019531407.tif 000008
2019531407.tif 000009
2019531407.tif 000010
2019531407.tif 000011